СПОСОБ ПОЛУЧЕНИЯ ПОЛИМЕРОВ АКРИЛОВОЙ КИСЛОТЫ

1. Способ получения водных растворов полимеров акриловой кислоты посредством полимеризации акриловой кислоты в режиме питания с радикальным инициатором, в присутствии гипофосфита, в воде в качестве растворителя, в соответствии с которым:
(i) загружают воду и при необходимости акриловую кислоту в кислотной, не подвергнутой нейтрализации форме, при необходимости один или несколько этиленненасыщенных сомономеров, при необходимости водный раствор гипофосфита и при необходимости инициатор,
(ii) добавляют акриловую кислоту в кислотной, не подвергнутой нейтрализации форме, при необходимости один или несколько этиленненасыщенных сомономеров, водный раствор радикального инициатора и водный раствор гипофосфита,
(iii) по завершении подачи акриловой кислоты к водному раствору добавляют основание,
причем содержание сомономеров в пересчете на общее содержание мономеров не превышает 30% масс.,
отличающийся тем, что акриловую кислоту, водный раствор радикального инициатора и водный раствор гипофосфита добавляют таким образом, чтобы молярное соотношение x акриловой кислоты к соединенному с фосфором водороду [AS]/[P-H] в течение времени, в котором взаимодействуют по меньшей мере 75% акриловой кислоты обладало постоянным значением х, находящимся в диапазоне от 0,8 до 2 с отклонением до ±0,5, причем среднее по времени момента времени дозировки раствора гипофосфита:
составляет 0,3-0,47-кратное от общего времени подачи акриловой кислоты (t1-t1,0), а среднее по времени момента времени дозировки раствора гипофосфита составляет 0,3-0,45-кратное от общего времени подачи раствора гипофосфита.
2. Способ по п. 1, отличающийся тем, что общее количество m1 акриловой кислоты в течение промежутка времени (t1-t1,0), общее количество m2 раствора радикального инициатора в течение промежутка времени (t2-t2,0) и общее количество m3 водного раствора гипофосфита в течение промежутка времени (t3-t3,0) добавляют непрерывно с постоянной или варьируемой скоростью дозировки или периодически и полимеризация протекает в течение промежутка времени (t4-t4,0), причем момент времени t1,0, t2,0, соответственно t3,0 определяет начало соответствующей подачи, а момент времени t4,0 определяет начало полимеризации.
3. Способ по п. 1, отличающийся тем, что молярное соотношение х акриловой кислоты к соединенному с фосфором водороду [AS]/[P-H] в течение времени, в котором взаимодействуют по меньшей мере 75% акриловой кислоты, составляет 1,5±0,5.
4. Способ по п. 1, отличающийся тем, что общее время подачи раствора гипофосфита t3-t3,0 составляет от 80 до 500 минут.
5. Способ по п. 1, отличающийся тем, что все подачи начинают одновременно.
6. Способ по п. 1, отличающийся тем, что сополимеризуют до 30% масс. сомономеров, выбранных из группы, состоящей из метакриловой кислоты, малеиновой кислоты (малеинового ангидрида), винилсульфокислоты, аллилсульфокислоты и 2-акриламидо-2-метилпропансульфокислоты.
7. Способ по одному из пп. 1-6, отличающийся тем, что полимеризацию осуществляют в атмосфере инертного газа.